(57)【要約】【課題】歯科用のクラウン、ブリッジ、インレー、アンレー、ベニア、充填物及び他の修復物の製造方法を提供する。【解決手段】本方法は、二相光硬化（ＴＰＬＣ）材料の使用を包含する。好ましくは、歯科修復物の形成に使用するＴＰＬＣ材料は、重合性化合物、光重合系（ａ）及び光重合系（ｂ）並びに微粒子充填材（ａ）及び微粒子充填材（ｂ）の配合物を含む。第１の光硬化工程では、波長が４２０ｎｍを上回る硬化光を用いて系（ａ）を活性化する。第２の光硬化工程では、波長が４２０ｎｍ未満の硬化光を用いて系（ｂ）を活性化する。二工程の光硬化方法は効率が良く、歯科医は、機械的強度が高く、審美性が良い修復物を製造することができる。【選択図】なし【特許請求の範囲】
【請求項１】
歯科修復物の製造方法であって、
ａ）二相光硬化組成物を用意する工程であって、該組成物が、
（ｉ）約１０重量％〜約６０重量％の重合性化合物、
（ｉｉ）約０．００５重量％〜約０．５重量％の、最大吸光波長が４２０ｎｍを上回る光開始剤を含有する光重合系（ａ）、
（ｉｉｉ）約０．０５重量％〜約０．５重量％の、最大吸光波長が４２０ｎｍ未満の光開始剤を含有する光重合系（ｂ）、及び
（ｉｖ）約３０重量％〜約９０重量％の構造充填剤及び約１重量％〜約３０重量％のナノ充填剤を含む組成物である工程；
ｂ）該組成物に、波長が４２０ｎｍを上回る光を照射して該組成物が部分的に硬化するように該光重合系（ａ）を活性化させる工程；及び
ｃ）該組成物に、波長が４２０ｎｍ未満の光を照射して該組成物が完全に硬化するように該光重合系（ｂ）を活性化させる工程を含み、
該光重合系（ａ）が、カンファーキノン、４−（ジメチルアミノ）安息香酸エチル及びブチル化ヒドロキシトルエンを含み、かつ該光重合系（ｂ）が、２−ベンジル−２−（ジメチルアミノ）−４'−モルホリノブチロフェノンを含むことを特徴とする歯科修復物の製造方法。
【発明の詳細な説明】
【技術分野】
【０００１】
本発明は概して、充填物、クラウン、ブリッジ、インレー、アンレー及びベニア等の歯科修復物を製造する方法に関する。本方法は、２つの別個の工程で光重合性組成物を硬化することを包含する。本組成物を二相光硬化（ＴＰＬＣ）材料と称する場合がある。
【０００２】
［関連出願の相互参照］
本出願は、２００７年２月２３日に出願された米国仮特許出願第６０／９０３，０８９号明細書（この内容全体が参照により本明細書中に援用される）の利益を主張する。
【背景技術】
【０００３】
歯科専門医は、患者の歯牙及び口腔衛生の状態に応じて、異なる修復物を製造及び使用する。本明細書において、「修復物」という用語は、欠損した歯質、歯牙又は口腔組織を置換又は修復する任意の物、例えば、限定するものではないが、充填物、インレー、アンレー、ベニア、クラウン、ブリッジ、スプリント及び義歯を意味する。
【０００４】
歯科解剖学において、歯牙の外側（可視）部分は歯冠と称され、エナメル質の被覆を有する。歯牙の上側部分では、硬いエナメル質が、より軟らかい象牙質組織を保護している。象牙質組織は、歯髄を包囲及び保護するコラーゲン繊維と共に散在した細管のマトリクスを含有する。歯髄は、結合組織、血管、細胞及び神経終末を含む。歯髄腔は、上側の髄室と、顎内深く、歯牙の根端部又は根尖部へ延在する根管とを含む。歯根の外側（不可視）部分は、歯根を周囲骨に結合させる薄い硬組織であるセメント質で覆われている。虫歯、すなわち、齲蝕は、細菌が歯牙に蓄積し、バイオフィルム（プラーク）を形成することが原因である。バイオフィルムは、歯牙を溶解し且つ弱くする酸を産生することにより、虫歯を引き起こす。
【０００５】
齲蝕がエナメル質部分に発見されると、歯科専門医は、齲蝕を取り除き、さらなる虫歯を予防する。歯科医は、掘削器具を備えた高速のハンドピースを用いて、歯牙に「穿孔」する。次いで、複合樹脂材料又は銀アマルガムの充填物を窩洞に「充填」する。近年は、隣接歯牙の色合いに近く適合させることができる複合充填物の方が、アマルガム充填物よりも一般的になっている。
【０００６】
複合充填材は典型的には、アクリレート樹脂又はメタクリレート樹脂等の光重合性樹脂、シリカ及びガラス等の強化充填剤粒子、重合開始剤、重合促進剤、並びに紫外光吸収剤、抗酸化剤及び可塑剤等の各種添加剤を含有する。複合材料を、標準的な歯科用硬化ライト（例えば、ＳｍａｒｔＬｉｔｅ（商標）ＰＳ  ＬＥＤ硬化ライト、Dentsplyから入手可能）を用いて光硬化することにより、固化した歯科修復物を形成することができる。硬化ライトは通常、スペクトルが４００ｎｍ〜５００ｎｍの青色可視光を放射して、重合開始剤を活性化する。モノマーは重合し、充填材は固化する。場合によっては、逐次的な２つの工程で組成物を光硬化することが望ましい。第１の光硬化工程では、組成物が部分的に硬化する。歯科開業医は、部分的に硬化した状態のまま、必要に応じて成形及び成型しながら組成物を取り扱うことができる。準備が整うと、開業医は、材料を再度光硬化することにより、材料を完全に硬化させ、固化した修復物を形成する。
【０００７】
例えば、Schmitt et al.の特許文献１には、２つの硬化工程で硬化可能な歯牙充填組成物が開示されている。この組成物は、モノマー及びポリマーのアクリレート及びメタクリレート等の重合性化合物、シリカ粒子等の充填材、ビスアシルホスフィンオキシド等の最大吸光波長が４５０ｎｍ未満の光開始剤構成成分Ｉ、並びにカンファーキノン等の最大吸光波長が４５０ｎｍを上回る光開始剤構成成分ＩＩを含む。部分硬化工程で、波長が４５０ｎｍを上回る光を組成物に照射して、最大硬度の５０％〜７０％を有する材料を形成した後、波長が４５０ｎｍ未満の光を照射することにより、完全に硬化させる。
【０００８】
上述のように、充填物を保持するだけの十分な強度及び完全性が歯質にある場合には、充填物を歯牙に投入する。充填物は、歯牙の異なる領域、例えば、咬合部分及び／又は近心部分及び／又は遠心部分に投入することができ、これらの充填物は、歯牙の場所及び状態に応じて、クラスＩ修復物〜クラスＶＩ修復物に格付けされる。しかしながら、場合によっては、歯質が相当弱っており、充填物を保持することができないこともある。これらの場合には、異なる修復物を歯牙用に製造する必要がある。例えば、歯科用クラウンを歯牙にかぶせて、天然の歯牙の解剖学的形態、機能及び審美性を修復することができる。
【０００９】
従来の歯科用クラウン製作手順では、患者は歯科医に複数回通う必要がある。１回目の通院では、歯科医をクラウンをかぶせる歯牙を検査及び前処理する。歯科医は、歯を中心に向かって削り取り、研磨することによって、歯牙を「前処理」する。次に、歯科医は前処理した歯牙の印象を採得する。最終的な印象は、永久クラウンを製造する歯科技工施設に送られる。１回目の通院時、歯科医は、永久クラウンが製作されている間に歯牙を被覆及び保護するための仮のクラウンを歯牙に装着する。仮のクラウンは、アクリル樹脂材料等の高分子のペースト状の材料から製造される。２回目の通院で、歯科医は、仮のクラウンを取り外す。歯科医は、任意の残存する仮のセメントを取り除いて歯牙をクリーニングする。次いで、永久クラウンの色合い、マージン、接触及び咬合のフィッティングを確認する。満足ならば、歯科医は、永久歯科用セメントを用いて、永久クラウンを歯牙に取り付ける。
【００１０】
歯科医に複数回通うことを包含する、このクラウン製作手順は、時間がかかると共に、コストがかかる可能性がある。近年、新規な技法を見出す努力がなされており、それにより、歯科医は、「チェアーサイド」でクラウンを設計及び製作することができ、１回通院するだけでクラウンを患者の歯牙に装着することができる。
【００１１】
例えば、Dias et al.の特許文献２には、１回通院するだけで歯科用クラウンを製造する方法が開示されている。この方法は、患者の前処理した歯質にスペーサー材料を塗布すること、及びその後の、複合クラウン形成材料を含有する透明な可塑性マトリクスを歯牙全体に載置することを包含する。マトリクスは透明であるため、マトリクスを通じて複合材料に光を照射することができる。こうして材料を重合し、クラウンを形成する。固化したクラウンは、歯牙から取り外し、仕上げ加工及び研磨した後、永久歯科用セメントを用いて、永久的に歯牙に装着する。１回の通院だけで（in a single office）歯科用クラウンを製造する、このチェアーサイド技法は、有望な開発形態（development）である。しかしながら、クラウンを形成する材料及び方法の改善が必要とされている。この特許文献２には、２つの異なる光開始剤と、２つの別異の光硬化工程で硬化することができる充填材の混合物とを含有する開示する光重合性組成物は開示されていない。
【先行技術文献】
【特許文献】
【００１２】
【特許文献１】米国特許第５，４７２，９９１号明細書
【特許文献２】米国特許出願公開第２００７／０１４８６２３号明細書
【発明の概要】
【発明が解決しようとする課題】
【００１３】
歯科分野において、２つの別個の異なる光硬化工程で硬化することができる、修復組成物の改善が必要とされている。歯科開業医は、本組成物を用いて、機械的強度が高く、審美性が良い修復物を製造することが可能である。さらに、本組成物は、操作時間が良好であるため、歯科開業医はより効率良く、材料を取り扱い、投入することができる。本発明は、これらの利益及び他の有利な特性を有するかかる組成物を提供する。本組成物を用いて、チェアーサイドの歯科用クラウン及び他の修復物、例えば、チェアーサイドのインレー、アンレー、ベニア及び充填物を製造する方法も含まれる。
【課題を解決するための手段】
【００１４】
本発明は、二相光硬化組成物を用いて、充填物、インレー、アンレー、ベニア、クラウン、ブリッジ、スプリント及び義歯等の歯科修復物を製造する方法を提供する。光重合性組成物は、アクリレート及びメタクリレートのモノマー及びポリマー等の重合性化合物、最大吸光波長が４２０ｎｍを上回る光開始剤を含有する光重合系（ａ）、最大吸光波長が４２０ｎｍ未満の光開始剤を含有する光重合系（ｂ）、並びに構造充填剤及びナノ充填剤の混合物を含む。
【００１５】
第１の光硬化工程では、波長が４２０ｎｍを上回る光（これにより、光重合系（ａ）を活性化して、組成物を部分的に硬化させる）に組成物を曝露する。第２の光硬化工程では、波長が４２０ｎｍ未満の光（これにより、光重合系（ｂ）を活性化して、組成物を完全に硬化させる）に組成物を曝露する。重合系は、異なる光開始剤、促進剤及び光重合阻害剤を含有してもよい。
【００１６】
例えば、好ましい一製剤において、光重合系（ａ）は、カンファーキノン及び４−（ジメチルアミノ）安息香酸エチルを含み、光重合系（ｂ）は、２，４，６−トリメチルベンゾイルジフェニルホスフィンオキシドを含む。別の好ましい形式において、光重合系（ａ）は、カンファーキノン及び４−（ジメチルアミノ）安息香酸エチルを含み、光重合系（ｂ）は、２−ベンジル−２−（ジメチルアミノ）−４’−モルホリノブチロフェノンを含む。ブチル化ヒドロキシトルエンは、両方の好ましい製剤において、光重合阻害剤として使用することができる。
【００１７】
構造充填材及びナノ充填材の混合物は、高い機械的強度及び良好な審美性を修復物に与える。好ましい一形式において、構造充填剤は、フッ化物−バリウム−ホウ素−アルミノケイ酸（fluoride barium boron aluminosilicate）ガラス粒子を含み、ナノ充填剤は、ヒュームドシリカ粒子を含む。
【図面の簡単な説明】
【００１８】
【図１】波長が４００ｎｍを上回る硬化光に曝露した時の各種光開始剤配合物の硬化効率を示すグラフである。
【図２】波長が４００ｎｍ未満の硬化光に曝露した時の各種光開始剤配合物の硬化効率を示すグラフである。
【発明を実施するための形態】
【００１９】
本発明は、二相光硬化（ＴＰＬＣ）材料を用いて歯科修復物を製造する方法に関する。好ましくは、ＴＰＬＣ材料は、重合性化合物、光重合系（ａ）及び光重合系（ｂ）、並びに微粒子充填材（ａ）及び微粒子充填材（ｂ）の配合物を含む。
【００２０】
重合性化合物
ＴＰＬＣ材料で使用する重合性化合物は、硬化又は固化して、ポリマーネットワークを形成することが可能である。重合性化合物は十分な強度及び加水分解安定性を有すると共に、毒性が低いため、ヒトでの使用に安全である。
【００２１】
好適な重合性化合物の一類型は、フリーラジカル活性官能基を有する材料を含有し、１つ又は複数のエチレン性不飽和基を有するモノマー、オリゴマー及びポリマーを含む。かかるフリーラジカル重合性化合物としては、限定するものではないが、モノ−、ジ−又はポリ−アクリレート及びメタクリレート、例えば、メチルアクリレート、メチルメタクリレート、エチルアクリレート、イソプロピルメタクリレート、ｎ−ヘキシルアクリレート、ステアリルアクリレート、アリルアクリレート、グリセロールジアクリレート、グリセロールトリアクリレート、エチレングリコールジアクリレート、ジエチレングリコールジアクリレート、トリエチレングリコールジメタクリレート、テトラエチレングリコールジ（メタ）アクリレート、１，３−プロパンジオールジアクリレート、１，３−プロパンジオールジメタクリレート、トリメチロールプロパントリ（メタ）アクリレート、１，２，４−ブタントリオールトリメタクリレート、１，４−シクロヘキサンジオールジアクリレート、１，６−ヘキサンジオールジ（メタ）アクリレート、ペンタエリスリトールトリアクリレート、ペンタエリスリトールテトラアクリレート、ペンタエリスリトールテトラメタクリレート、ソルビトールヘキサアクリレート、２，２−ビス［４−（２−ヒドロキシ−３−アクリロイルオキシプロポキシ）フェニル］プロパン；２，２−ビス［４−（２−ヒドロキシ−３−メタクリロイルオキシプロポキシ）フェニル］プロパン（Ｂｉｓ−ＧＭＡ）；２，２−ビス［４−（アクリロイルオキシ−エトキシ）フェニル］プロパン；２，２−ビス［４−（メタクリロイルオキシ−エトキシ）フェニル］プロパン（又はエトキシ化ビスフェノールＡジメタクリレート）（ＥＢＰＡＤＭＡ）；ウレタンジ（メタ）アクリレート（ＵＤＭＡ）、ジウレタンジメタクリレート（ＤＵＤＭＡ）；ポリウレタンジメタクリレート（ＰＵＤＭＡ）；アルコキシ化ペンタエリスリトールテトラアクリレート（pentacrythritol tetraacrylatel）；ポリカーボネートジメタクリレート（ＰＣＤＭＡ）；ポリエチレングリコールのビスアクリレート及びビスメタクリレート；アクリル化モノマーの共重合性混合物；アクリル化オリゴマー；ジペンタエリスリトールペンタアクリレートリン酸エステル（ＰＥＮＴＡ）等の酸性モノマー；並びにリン酸ビス［２−（メタクリロイルオキシ（methacryloxyloxy））エチル］が挙げられる。上記重合性化合物の混合物を使用することができる。重合性化合物は典型的には、組成物の重量に対して、約１０重量％〜約６０重量％の範囲内、より好ましくは２０重量％〜５０重量％の範囲内の量でＴＰＬＣ材料中に存在する。
【００２２】
以上の重合性化合物の他、材料は、組成物の粘度を低下させ、口腔内での適用により好適なものとするために、希釈剤、重合性モノマー、例えば、ヒドロキシアルキルメタクリレート、エチレングリコールメタクリレート及びジオールメタクリレート、例えば、トリ（エチレングリコール）ジメタクリレート（ＴＥＧＤＭＡ）を含有してもよい。
【００２３】
光重合系（ａ）
ＴＰＬＣ材料は、波長が約４００ｎｍ〜約５５０ｎｍの範囲内の可視光で活性化することが可能な光重合系（ａ）をさらに含む。
【００２４】
光重合系（ａ）は、光開始剤、例えば、ベンゾフェノン、ベンゾイン及びそれらの誘導体又はα−ジケトン及びその誘導体を含む。特に好ましい光開始剤は、カンファーキノン（ＣＱ）化合物である。好ましくは、光重合系（ａ）は、好ましくは波長が約４２０ｎｍ〜約５３０ｎｍの範囲の青色可視光を組成物に照射することによって活性化される。ＣＱ化合物は、吸光範囲が約４２０ｎｍ〜約５００ｎｍであり、波長がこの範囲の光を照射すると、重合に用いられるフリーラジカルを発生する。ＣＱ化合物の最大吸光（absorbency）範囲は、約４６０ｎｍ〜約４７５ｎｍである。
【００２５】
光重合系（ａ）は好ましくは、重合性化合物の重量に対して、約０．００５重量％〜約０．５重量％の範囲、より好ましくは約０．０１重量％〜約０．０２５重量％の範囲でＴＰＬＣ組成物中に存在する。光重合系（ａ）の光開始剤（例えば、ＣＱ化合物）は好ましくは、重合性化合物の重量に対して、約０．００５重量％〜約０．０３５重量％の範囲でＴＰＬＣ組成物中に存在する。光重合系（ａ）は、好ましくは三級アミンである重合促進剤をさらに含む。好適な三級アミンの一例は、４−（ジメチルアミノ）安息香酸エチル（ＥＤＡＢ）である。他の三級アミン、例えば、トリエタノールアミン、Ｎ，Ｎ，３，５−テトラメチルアニリン、４−（ジメチルアミノ）フェネチルアルコール、ジメチルアミノ安息香酸エステル、ジメチル−ｐ−トルイジン、ジヒドロキシエチル−ｐ−トルイジン及びヒドロキシエチル−ｐ−トルイジン等を使用してもよい。重合促進剤は好ましくは、重合性化合物の重量に対して、約０．０５重量％〜約０．５重量％の範囲、より好ましくは約０．１重量％〜約０．３重量％の範囲で組成物中に存在する。
【００２６】
光重合系（ａ）は、第１の光硬化工程で活性化され、光重合系（ｂ）は、第２の光硬化工程で活性化される。以下でさらに説明するように、各種光源を用いて、組成物を硬化光に効率良く曝露し、光重合系（ａ）及び光重合系（ｂ）を活性化することができる。この第１の光硬化工程では、フィルタ系を備える標準的な発光ダイオード（ＬＥＤ）硬化ライト又はハロゲン硬化ライトを用いて、光重合系（ａ）を活性化することができる。好適なＬＥＤ歯科用硬化ライトとしては、例えば、商品名：ＳｍａｒｔＬｉｔｅ（商標）ＰＳ及びｉＱ２（Dentsply）；Ｅｌｉｐａｒ（商標）（3M Espe）；Ｌ．Ｅ．Ｄｅｍｅｔｒｏｎ  ＩＩ（商標）（Kerr）；並びにＢｌｕｐｈａｓｅ（商標）（Ivoclar Vivadent）で販売されているものが挙げられる。ＳｍａｒｔＬｉｔｅ（商標）ｉＱ２硬化ライトのスペクトル放射は約４２０ｎｍ〜約５３０ｎｍである。ハロゲン硬化ライトを使用する場合、フィルタリング系を備えて、望ましくない波長の光の伝達を防止する。例えば、フィルタリング系により、所望の青色波長（例えば、４２０ｎｍ超）の光のみを通過させて、光硬化性組成物に当てることができる。感光性（ＣＱ）化合物はこの波長で励起し、フリーラジカルを発生して、重合を開始する。すなわち、光重合系（ａ）が完全に活性化される。一方、望ましくない光波長（例えば、４２０ｎｍ未満）は、フィルタによって偏向し、硬化ライトのハウジング（筺体：housing）へ戻される。その結果、以下でさらに説明する光重合系（ｂ）は活性化されない。
【００２７】
本発明で使用するＴＰＬＣ組成物の一利点は、ＣＱ化合物の含有量が比較的少ないことである。このようにＣＱ化合物の使用量が少ないことは、フリーラジカルがあまり発生せず、第１の光硬化工程時に、材料の部分的な重合しか起こらないことを意味する。ＴＰＬＣ組成物は、この相では、部分的にしか固化しないため、開業医は、必要に応じて、歯牙の材料の取り扱い及び成形を継続することができる。このようにＣＱ化合物の使用量が少ないことの別の利点は、比較的少量の、上述のＥＤＡＢ等の還元剤（重合促進剤）と組み合わせることができることである。本発明によるＣＱ／ＥＤＡＢ光重合系を使用すると、第１の硬化工程時に完全硬化するのではなく、部分的に硬化する。したがって、開業医にとって、材料を成型及び彫刻（carve：カービング）するため操作時間が延長する。ＴＰＬＣ組成物は、第２の光硬化工程で光重合系（ｂ）が完全に活性化されるまでは、完全には固化しない。
【００２８】
光重合系（ｂ）
ＴＰＬＣ材料は、波長が約３６０ｎｍ〜約４５０ｎｍの範囲内の可視光によって活性化することが可能な光重合系（ｂ）をさらに含む。
【００２９】
光重合系（ｂ）としては、限定するものではないが、光開始剤として作用する、アシルホスフィンオキシド、例えば、モノアシルホスフィンオキシド誘導体、ビスアシルホスフィンオキシド誘導体、トリアシルホスフィンオキシド誘導体、α−アミノケトン、ベンジルジメチルケタール及びそれらの誘導体が挙げられる。光重合系（ｂ）は好ましくは、重合性化合物の重量に対して、約０．０１重量％〜約０．５重量％の範囲、より好ましくは約０．０５重量％〜約０．０２５重量％の範囲でＴＰＬＣ組成物中に存在する。光重合系（ｂ）の光開始剤（例えば、アシルホスフィンオキシド）は好ましくは、重合性化合物の重量に対して約０．０５重量％〜約０．１０重量％の範囲で、ＴＰＬＣ組成物中に存在する。好ましい実施形態では、２，４，６−トリメチルベンゾイルジフェニルホスフィンオキシド（ＬＴＰＯ）を光重合系（ｂ）における開始剤として使用する。ＬＴＰＯ化合物の最大吸光波長は約３６０ｎｍ〜約４１０ｎｍであり、波長がこの範囲の光を照射すると、重合に用いられるフリーラジカルが発生する。ＴＰＬＣ材料にこのスペクトルの光を照射すると、組成物は完全に硬化及び固化して完成修復物が形成される。
【００３０】
上述のように、第１の硬化相では、スペクトル放射が４２０ｎｍ〜５３０ｎｍの標準的なＬＥＤ硬化ライトを使用することができる。代替的には、フィルタリング系を備えるハロゲン硬化ライトを使用してもよい。第１の光硬化相では、光重合系（ａ）のみが完全に活性化される。第２の硬化相では、フィルタリング系を含有しないハロゲン硬化ライト、又は歯科用硬化オーブンを使用することができる。
【００３１】
ＬＥＤ硬化ライトを第１の硬化相で使用する場合には、フィルタリング系を含有しない標準的なハロゲン硬化ライト、例えば、Ｓｐｅｃｔｒｕｍ（商標）８００ハロゲンライト（Dentsply）を第２の硬化相で使用することができる。Ｓｐｅｃｔｒｕｍ（商標）８００硬化ライトのスペクトル放射範囲は約３５０ｎｍ〜約５３０ｎｍである。一方、フィルタリング系（例えば、波長が４２０ｎｍ未満の光の伝達を妨害するもの）を含有するハロゲン硬化ライトを第１の硬化相で使用する場合には、フィルタリング系を最初に取り外してから、第２の硬化相（phase curing）に用いるライトを準備する必要がある。フィルタリング系を取り外した後、ハロゲン硬化ライトの電源を投入し、組成物に再度光照射する。フィルタリング系を除去しているため、発光スペクトル全体の波長（すなわち、４２０ｎｍ未満及び４２０ｎｍ超）の光が放射され、組成物に当たる。その結果、光重合系（ｂ）が完全に活性化される。さらに、組成物をこの広スペクトル光に曝露すると、任意の残存量の活性化していない光開始剤（ａ）が活性化される。第２の硬化相で、歯科用硬化ライトを使用することの代替手段としては、標準的な歯科用硬化オーブンを使用して組成物に照射し、光重合系（ｂ）を活性化することができると考えられる。好適な歯科用硬化オーブンとしては、例えば、商品名：Ｔｒｉａｄ（登録商標）２０００（商標）可視光硬化ユニット（Dentsply）及びＥｎｔｅｒｒａ（商標）ＶＬＣ硬化ユニット（Dentsply）で販売されているものが挙げられる。
【００３２】
また、フィルタリング系を使用しないＬＥＤ硬化ライトも、本発明の方法で使用することができると考えられる。例えば、Plank et al.の米国特許第６，８６６，５０６号明細書には、複数のＬＥＤチップを有する硬化ライトが開示されている。ＬＥＤチップは、共働する複数の群にまとめられる。各群は、他の群に対する制御デバイスとは独立して作動する専用の制御デバイスによって制御される。第１の群のＬＥＤチップの最大放射波長は４７０ｎｍであり、第２の群のＬＥＤチップの最大放射波長は４２０ｎｍである。広い発光スペクトルを有し、或る特定のＬＥＤを活性化及び不活化する制御系を備える、このＬＥＤ硬化ライトは、本発明のＴＰＬＣ組成物の光硬化に好適であり得る。
【００３３】
さらに、ＴＰＬＣ組成物は、重合阻害剤、例えば、ブチル化ヒドロキシトルエン（ＢＨＴ）、ヒドロキノン、ヒドロキノンモノメチルエーテル、ベンゾキノン、クロラニル、フェノール、ブチルヒドロキシアニソール（hydroxyanaline）（ＢＨＡ）、ｔ−ブチルヒドロキノン（ＴＢＨＱ）及びトコフェロール（ビタミンＥ）等を含み得る。好ましくは、ＢＨＴを重合阻害剤として使用する。重合阻害剤は、得られる組成物中のフリーラジカルを捕捉し、且つ組成物の操作時間及び凝結時間を延長するスカベンジャーとして作用する。重合阻害剤は組成物の硬化が速くなり過ぎることを防止する。重合阻害剤は典型的には、重合性化合物の重量に対して約０．０１重量％〜約２重量％の範囲で組成物中に存在する。組成物は１つ又は複数の重合阻害剤を含んでもよい。
【００３４】
微粒子充填剤
ＴＰＬＣ材料は、微粒子充填剤（ａ）及び微粒子充填剤（ｂ）の混合物をさらに含む。強化微粒子充填剤（ａ）は、平均粒径が１００ｎｍ（０．１μｍ）超且つ１０００ｎｍ（１．０μｍ）未満である。すなわち、微粒子充填剤（ａ）はサブミクロンサイズであるが、ナノメートルサイズとはみなさないものとする。粉末微粒子（ａ）は、実質的に凝集又は集合しない、分離した個々の粒子を含む。この粒子は、比較的粒径が小さく、表面積が大きいことを特徴とする。微粒子充填剤（ａ）は構造充填剤とみなすことができる。本明細書において、「構造充填剤」という用語は、平均粒径が１００ｎｍ（０．１μｍ）超且つ１０００ｎｍ（１．０μｍ）未満の微粒子充填剤を意味する。好ましい一形式において、構造充填剤の平均粒径は、約０．３５μｍ〜約０．９５μｍの範囲である。組成物中の構造充填剤の濃度は概して、組成物の重量に対して約３０重量％〜約９０重量％の範囲である。
【００３５】
一方、微粒子充填剤（ｂ）は、平均粒径が１００ｎｍ（０．１μｍ）未満であり、好ましくは粒径が１ｎｍ〜５０ｎｍ（０．００１μｍ〜０．０５μｍ）の範囲である。すなわち、微粒子充填剤（ｂ）を含む粒子はナノメートルサイズである（ナノ粒子又はナノ充填剤と称する場合がある）。本明細書において、「ナノ充填剤」という用語は、平均粒径が１ｎｍ（０．００１μｍ）超且つ１００ｎｍ（０．１μｍ）未満の微粒子充填剤を意味する。好ましい一形式において、ナノ充填剤の平均粒径は、約２０ｎｍ（０．０２μｍ）〜約４０ｎｍ（０．０４μｍ）の範囲内である。
【００３６】
各種不飽和（メタ）アクリレート樹脂中に希釈した有機修飾シリカ又は有機修飾ケイ酸塩ナノ粒子、例えば、Ｏｒｍｏｓｉｌ  ＩＩ（Dentsplyから入手可能）、及び各種不飽和（メタ）アクリレート結合剤中に分散したコロイドシリカゾル、例えば、Ｎａｎｏｃｒｙｌ（登録商標）（Hanse Chemie AGから入手可能）が特に好ましい。これらの材料は概して、コロイドシリカ粒子がメタクリレート樹脂又はアクリレート樹脂中に分散した充填剤系と称することができる。一般に、ＴＰＬＣ組成物中のナノ充填剤の濃度は通常、組成物の重量に対して約１重量％〜約３０重量％の範囲である。
【００３７】
微粒子充填材（ａ）及び微粒子充填材（ｂ）は、均質且つ均一に樹脂マトリクス全体に分散される。分散した粒子は互いに接触し得るが、概して凝集塊又はクラスターを形成しない。上記Schmitt et al.の特許文献１に記載されているもののような、２つの光開始剤を含有する幾つかの光硬化性組成物とは異なり、本発明の組成物では、構造充填剤及びナノ充填剤の配合物を使用することが重要である。特許文献１に記載の組成物は好ましくは、平均粒径が０．０２μｍ〜０．０５μｍのシリカ粒子、及び平均粒径が１μｍ〜１５μｍの微粉化無機粒子、例えば、粒径が約６μｍの着色石英を含有する。着色石英又は他の微粉化無機粒子はサブミクロンサイズではない。
【００３８】
本発明において、サブミクロンサイズの構造充填剤及びナノメートルサイズのナノ充填剤の混合物は、審美性を維持しながら組成物をより強固にするのに役立つ。組成物を用いて、機械的強度が高く、審美性の良好な修復物を製造することができる。完成した修復物は、表面が滑らかで、外観に光沢がある。さらに、完成した修復物の表面の滑らかさ及び光沢には耐久性がある。修復物は、その表面粗度が劇的に増加することなく、歯ブラシの磨耗力に耐えることができる。患者は、完成した修復物を噛む（chew and bite）ため、修復物の機械的強度が良好であることが重要である。審美性が良好である以外にも、本発明の組成物を用いて製造した修復物は、耐破壊性及び圧縮強度が高い。完成した修復物は、咀嚼力がかかっても容易には磨滅しない。
【００３９】
微粒子充填材（ａ）及び微粒子充填材（ｂ）は、天然品又は合成品であり得る無機充填剤を含み得る。かかる材料としては、限定するものではないが、シリカ、二酸化チタン、酸化鉄、窒化ケイ素、ガラス、例えば、カルシウム系ガラス、鉛系ガラス、リチウム系ガラス、セリウム系ガラス、スズ系ガラス、ジルコニウム系ガラス、ストロンチウム系ガラス、バリウム系ガラス及びアルミニウム系ガラス、ホウケイ酸ガラス、ホウケイ酸ストロンチウム、ケイ酸バリウム、ケイ酸リチウム、アルミナケイ酸リチウム、カオリン、石英、タルク及びそれらの混合物が挙げられる。ガラスは、フッ化物放出特性を有してもよく、又は有しなくてもよい。フッ化物放出ガラスを使用する利益はよく知られている。かかる材料は、長期にわたって口腔内でフッ化物を放出することが可能である。フッ化物は概して、虫歯の原因となる場合がある酸の攻撃に対してさらなる保護を与える。上記充填材の混合物はまた、所望により、組成物で使用することもできる。ポリカーボネート及びポリエポキシド等の有機粒子も充填材として使用することができる。
【００４０】
好ましい一組成物では、平均粒径が約０．９４μｍのフッ化物−バリウム−ホウ素−アルミノケイ酸ガラス（ＦＢＡＧ）粒子（例えば、Ferro Corpから入手可能なＥＧ  ９７２６ガラス粒子）からなる構造微粒子（ａ）と、平均粒径が約０．０２μｍのヒュームドシリカ粒子（例えば、DeGussa AGから入手可能なＡｅｒｏｓｉｌ  ９２００）からなるナノ充填剤微粒子（ｂ）とを混合する。この組成物において、ＦＢＡＧ粒子の濃度は、組成物の全重量に対して約３０重量％〜約９０重量％の範囲である。また、ナノ充填剤の濃度は、約１重量％〜約２０重量％の範囲である。
【００４１】
第２の好ましい形式において、平均粒径が約０．９４μｍのＦＢＡＧガラス粒子からなる構造微粒子（ａ）と、平均粒径が約０．０４μｍのヒュームドシリカ粒子（例えば、DeGussa AGから入手可能なＯＸ−５０）からなるナノ充填剤微粒子（ｂ）及び平均粒径が０．０２μｍの非晶質シリカのＴＥＧＤＭＡ樹脂コロイド分散液（５０重量％）（例えば、Hanse Chemie AGから入手可能なＮａｎｏｃｒｙｌ  Ｄ３０１）とを混合する。この組成物において、ＦＢＡＧ粒子の濃度は、組成物の全重量に対して約３０重量％〜約９０重量％の範囲内である。また、ナノ充填剤の濃度は、約１重量％〜約２０重量％の範囲内である。
【００４２】
第３の好ましい形式において、（ｉ）平均粒径が約０．９４μｍのＦＢＡＧ粒子及び（ｉｉ）平均粒径が約０．４μｍのストロンチウムガラス（ＳＴＧ）粒子（例えば、Schott Electronic Packaging, Inc.から入手可能なＧ０１８−０９３ガラス粒子）の配合物からなる構造微粒子（ａ）に、平均粒径が約０．０４μｍのヒュームドシリカ粒子（例えば、ＯＸ−５０）及び（メタ）アクリレート樹脂中に分散した平均粒径が０．００２μｍ〜０．００３μｍの有機修飾シリカナノ粒子（例えば、Dentsplyから入手可能なＯｒｍｏｓｉｌ  ＩＩ）からなるナノ充填剤微粒子（ｂ）を配合する。この組成物において、平均粒径が約０．９４μｍのＦＢＡＧ粒子の濃度は、約３０重量％〜約７０重量％の範囲であり、且つ平均粒径が約０．４μｍのＳＴＧ粒子の濃度は、組成物の全重量に対して約１０重量％〜約３０重量％の範囲である。ナノ充填剤の濃度は、組成物の全重量に対して約１重量％〜約２０重量％の範囲である。上記第２及び第３の好ましい形式で記載したように、Ｎａｎｏｃｒｙｌ  Ｄ３０又はＯｒｍｏｓｉｌ充填剤系を使用すると、取り扱い性及び機械的強度特性が改善されると共に、重合収縮が低減した組成物が得られる。
【００４３】
微粒子充填材（ａ）及び微粒子充填材（ｂ）の両方の粒子は、樹脂マトリクス中により均一に分散することができるように、シラン化合物又は他のカップリング剤で表面処理することができる。好適なシラン化合物としては、限定するものではないが、γ−メタクリルオキシプロピルトリメトキシシラン、γ−メルカプトプロピルトリエトキシシラン、γ−アミノプロピルトリメトキシシラン及びそれらの組合せが挙げられる。
【００４４】
添加剤
ＴＰＬＣ材料は、特に望ましい特性を与える添加剤も含むことができる。例えば、フッ化物放出剤、着香剤、色素、蛍光剤、乳白剤、紫外線安定剤、抗酸化剤及び粘度調整剤等をＴＰＬＣ製剤に添加することができる。
【００４５】
方法
上記ＴＰＬＣ材料を用いて、異なる歯科修復物を製造することができる。一方法では、歯科医は、ＴＰＬＣ材料を用いて、１回だけの通院でチェアーサイドで歯科用クラウンを製造することができる。
【００４６】
このチェアーサイド方法を用いて、歯科医はまず、クラウンをかぶせる歯を含む、患者の歯牙の術前の印象又はマトリクスを採得する。歯科医は好ましくは、ポリビニルシロキサン（ＰＶＳ）印象材又は他の好適な印象材を充填した透明な可塑性トレーを使用する。硬化光が、以下でさらに詳細に説明する、プロセスの次工程でトレーを通じて伝達されるため、トレーは透明であることが重要である。歯科医は、シリコーン材料を含有する可塑性トレーを歯牙の表面に押し当てて、印象を形成する。シリコーン材料で印象を形成した後、歯科医は、トレーを口腔から取り除く。得られた印象は、歯牙の解剖学的形態の精密なネガ模型（likeness）である。
【００４７】
歯科医は次に、従来のクラウン前処理技法を用いて、クラウンをかぶせる歯牙を前処理する。次いで、歯科医は、エナメル質層を始めとして、クラウンをかぶせる歯牙の印象（又はマトリクス）に、ＴＰＬＣ材料の層を投入する。次に、象牙質層を印象に注入する。歯科医は、正確な量のＴＰＬＣ材料を印象内に投入するよう留意する。十分量のＴＰＬＣ材料が導入されない場合には、得られるクラウンにギャップが形成され、咬合の問題が生じる。一方、ＴＰＬＣ材料を多く導入し過ぎた場合にも、咬合の問題が生じる場合もある。例えば、クラウンの位置が高くなりすぎる場合がある。歯科医は注意深くＴＰＬＣ材料の色合いをカスタマイズすることにより、患者の歯牙の色合いに適合させる。
【００４８】
歯科医が固化した印象にＴＰＬＣクラウン形成材料を充填した後、患者の口腔内に挿入する。ＴＰＬＣ材料を前処理した歯牙に対して成型して、歯牙用のクラウンを形成する。次いで、成形したＴＰＬＣ材料は、第１の光硬化工程で部分的に硬化及び固化させる。本明細書において、「部分的に硬化」という用語は、クラウンを口腔から容易に取り除くことができても、可塑性変形を防止するだけの強度はあるように、組成物を硬化させることを意味する。
【００４９】
波長が４２０ｎｍを上回る光のみを通過させるフィルタを備える、標準的な発光ダイオード（ＬＥＤ）硬化ライト又はハロゲン硬化ライトを用いて、上記のＴＰＬＣ材料を部分的に硬化させることができる。ＴＰＬＣ材料を含有する可塑性トレーは透明であるため、硬化光が通過し、材料を部分的に硬化させることが可能である。この第１の光硬化相において、例えばＣＱ化合物及びＥＤＡＢ化合物を含有する光重合系（ａ）が活性化される。ＣＱ化合物は、吸光範囲が約４２０ｎｍ〜約５００ｎｍであり、波長がこの範囲の光を照射すると、重合に用いられるフリーラジカルを発生する。こうして、組成物は硬化及びクラウン構造体の形成を開始する。
【００５０】
次に、歯科医は、部分的に硬化したクラウンを歯牙から取り外す。歯科医は、エクスプローラ、プローブ、クラウンリムーバー又は他の好適な器材を使用して、クラウンを取り外すことができる。通常ならば、歯科医が歯牙からクラウンを取り外すことは難しい。しかしながら、この材料は、この時点では部分的にしか硬化しないため、歯科医はクラウンを容易に取り外すことが可能である。部分的に硬化したＴＰＬＣ材料は、硬度が完全ではなく、歯牙の表面に強力には接着していない。それでもなお、ＴＰＬＣ材料は十分な硬度及び安定性を有するため、クラウンの形状及び完全性が維持される。部分的に硬化したクラウンの可塑性変形は全くない。
【００５１】
クラウンを取り外した後、歯科医は、余分な溢れた（flush）材料を削り取ってから、上述の第２の光硬化工程でクラウンを完全に硬化させる。ハロゲン歯科用硬化ライト又は光硬化オーブンを使用して、ＴＰＬＣ材料を完全に硬化させることができる。硬化ライト又はオーブンは、光重合系（ｂ）を活性化するため、波長４２０ｎｍ未満の光を放射可能である必要がある。ハロゲン光源は、広範な波長スペクトルにわたって光を放射することができる。ＣＱ／ＥＤＡＢ光開始剤は、概してトリガーとなる波長約４２０ｎｍ〜約５００ｎｍの光が必要である。広スペクトルの光出力を有するハロゲンライト又は光硬化オーブンは、ＣＱ／ＥＤＡＢ化合物以外の光開始剤を起動させることができる。この第２の硬化相では、例えば、ＬＴＰＯ化合物を含有する光重合系（ｂ）が活性化される。ＬＴＰＯ化合物は、最大吸光波長が約３６０ｎｍ〜約４１０ｎｍであり、波長がこの範囲の光を照射すると、重合に用いられるフリーラジカルが発生する。
【００５２】
この第２の光硬化工程の終了後、クラウンは、いつでも永続的に歯牙に取り付けることができる。クラウンは、歯科医が必要と思う場合は、慣用されているクラウン仕上げ加工方法を用いて、掘削器具による仕上げ加工及び研磨を行うことができる。耐汚染性を与え、光沢のある表面仕上げにするシーラントをクラウンに塗布してもよい。その後、永久セメントを用いて、完成したクラウンを永久的に歯牙に取り付ける。歯科業界で既知の従来の永久セメントをこの工程で使用してもよい。これらの技法に従って、クラウン又は他の歯科修復物を「チェアーサイド」で製造することができる。クラウンの審美性及び機械的強度は良好である。
【００５３】
当然のことながら、上記方法は、例示のみを目的とした歯科用クラウンの製造に関する。本方法を用いて、他の歯科修復物、例えば、ブリッジ、インレー、アンレー、ベニア及び充填物を製造することができる。
【００５４】
上述のように、本発明で使用するＴＰＬＣ組成物の重要な利点の１つは、開業医が修復物を製造する際の操作時間が延長することである。ＴＰＬＣ組成物は、第１の光硬化相では部分的にしか固化しない。硬化時間を制御することによって、部分的に硬化した材料は、軟らかく、ワックス様の稠度を有し得るため、微細に彫刻及び成形することができる。開業医は、コンデンサ、充填器及びカーバー等の標準的な歯科用器材を用いて、部分的に固化した材料を成形及び再成形することができる。（任意の硬化工程前の）材料の流動性により、材料は直接修復材に特に好適なものとなる。材料の部分硬化により、材料を高度に成型可能な条件に置くことできるため、緻密に彫刻及び成形して、マージン、接触及び咬合のフィッティングが良好な修復物を得ることができる。第２の硬化工程前に、この成形及び再成形を行うことにより、修復物は完全に固化するようになる。
【００５５】
以下の実施例によって本発明をさらに説明するが、これらの実施例は本発明の範囲の限定とは解釈されないものとする。
【実施例】
【００５６】
以下は、実施例に記載の組成物の製造に使用する化合物の一覧である。
化合物の略語：
Ｂｉｓ−ＧＭＡ              ビスフェノールＡジメタクリレート
ＥＢＰＡＤＭＡ              エトキシ化（２）ビスフェノールＡジメタクリレート
ＵＤＭＡ                    ウレタンジメタクリレート
Ｐ＆ＰＩＩ                  光重合性樹脂
Ｏｒｍｏｓｉｌ  ＩＩ        ＥＢＰＡＤＭＡで希釈した有機修飾シリカナノ粒子
Ｎａｎｏｃｒｙｌ  Ｄ３０１  非晶質シリカのＴＥＧＤＭＡコロイド分散液（５０重量％                            ）
ＴＥＧＤＭＡ                トリエチレングリコールジメタクリレート
ＳＲ４５４                  エトキシ化（３）トリメチロールプロパントリアクリレー                            ト
ＳＲ４４４                  ペンタエリスリトールトリアクリレート
Ｕｖｉｎｕｌ  Ｍ４０        オキシベンゾン
ＢＨＴ                      ブチル化ヒドロキシトルエン
ＣＱ                        カンファーキノン
ＥＤＡＢ                    ４−エチルジメチルアミノ安息香酸エステル（bemzoate）
ＬＴＰＯ                    Ｌｕｃｉｒｉｎ  ＴＰＯ
ＭＢＦ                      ベンゾイルギ酸メチル
ＭＭＴＭＰＰ                ２−メチル−４'−（メチルチオ）−２−モルホリノプロ                            ピオフェノン
ＢＤＭＢＰ                  ２−ベンジル−２−（ジメチルアミノ）−４'−モルホリ                            ノブチロフェノン
ＥＧ９７２６                フッ化物−バリウム−ホウ素−アルミノケイ酸ガラス充填                            剤
Ｇ０１８−０９３            ストロンチウムガラス充填剤
Ａｅｒｏｓｉｌ  ９２００    シラン化ヒュームドシリカ充填剤
Ｏｘ−５０                  ヒュームドシリカ充填剤
ＦＳ                        曲げ強度
ＦＭ                        曲げ弾性率
ＣＳ                        圧縮強度
ＤＴＳ                      ダイアメトラル引張強度
【００５７】
実施例１
均質な溶液が得られるまで、５０℃で１時間機械的に撹拌しながら、Ｐ＆ＰＩＩ  ６９．９７重量部、ＥＢＰＡＤＭＡ  １０重量部、ＴＥＧＤＭＡ  １５重量部及びＳＲ４５４  ５重量部及びＢＨＴ  ０．０３重量部を含む樹脂配合物中に、或る特定量の光開始剤を溶解させることによって、幾つかの光重合性樹脂配合物を調製した。樹脂配合物で使用する光開始剤の異なる組成を表１に示す。
【００５８】
【表１】
2014088439.tif 000002
【００５９】
光ＤＳＣ（TA Instruments  ＤＳＣ  ２９２０）を用いて、光重合性樹脂配合物の硬化活性を調べた。各試料の約２０ｍｇ〜３０ｍｇをＡｌパンに入れ、それぞれ４００ｎｍ未満及び４００ｎｍ超のカットオフフィルタを用いて、市販の長波長及び短波長の硬化ライトで５分間硬化させた。その光強度は約２００ｍｗである。二波長での露光により活性化した樹脂配合物の硬化効率を下記の図１及び図２に示す。
【００６０】
樹脂配合物ＲＢ−２、樹脂配合物ＲＢ−３及び樹脂配合物ＲＢ−６は、いずれの波長の光の硬化光に曝露しても良好な硬化効率を示した。
【００６１】
実施例２
ＲＢ−２樹脂配合物２５重量部に対し、シラン化ＥＧ９７２６  ７３重量部及びＡｅｒｏｓｉｌ  ９２００  ２重量部を添加して、樹脂複合材料を調製した（このペーストは、ＳｐｅｅｄＭｉｘｅｒを用いて室温で２分間混合した後、Ｒｏｓｓ  Ｍｉｎｉ  Ｍｉｘｅｒ内で５０℃で混合しながら２０分間真空吸引することによって調製した）。
【００６２】
樹脂複合材料を、或る特定の時間、ＳｍａｒｔＬｉｔｅ（商標）ｉＱ２  ＬＥＤ硬化ライト（Dentsply）を用いて硬化し、部分的に硬化した材料の硬度を、硬化直後及び硬化後１５秒毎に測定した。硬度の測定に使用される幾つかの標準的な方法があるが、最も一般的な方法はバーコル硬度である。本方法では、特定の荷重力をかけてカーバイドスチール検針を材料に進入させる。バーコル硬度は、検針の進入深さの関数として特定される。結果を下記表２に示す。
【００６３】
【表２】
2014088439.tif 000003
【００６４】
比較として、市販のＴＰＨ（登録商標）３マイクロマトリクス修復材複合材料（Dentsply）のバーコル硬度は、同一の条件下、ＬＥＤライトによる硬化の５秒後には９０に達した。
【００６５】
実施例２の樹脂複合材料を、Ｖｉａｄｅタイポドントを用いてチェアーサイドでのクラウン製作に関して試験した。ペーストを固化した透明な印象マトリクスに充填した後、ペーストを充填したマトリクスを、前処理した歯牙に対して成型し、歯科用クラウンを形成した。透明なマトリクスを通じてｉＱ２  ＬＥＤ硬化ライトで２０秒硬化させた後、クラウンは、取り外し及び削り取りが容易であった（第１相）。最終的なクラウンは、Ｔｒｉａｄ（登録商標）２０００（商標）硬化オーブンで２分間、又はＳｐｅｃｔｒｕｍ（登録商標）８００ハロゲン硬化ライト（Dentsply）を用いて、各側に対して２０秒間で完全に硬化させた後に、前処理した歯牙へのフィッティングが優れていた（第２相）。クラウンはまた、２回目の硬化をＳｐｅｃｔｒｕｍ（登録商標）８００ハロゲンライトを用いてクラウンを前処理した歯牙に載せた各側で、２０秒間行った際、前処理した歯牙から容易に取り外された。
【００６６】
実施例３
また、実施例２と同様に、Ｂｉｓ−ＧＭＡ  １０．９９部、ＥＢＰＡＤＭＡ  ２．７５部、ＵＤＭＡ  ２．９６部、Ｎａｎｏｃｒｙｌ  Ｄ３０１  ５．９２部、ＳＲ４４４  １．９７部、Ｕｖｉｎｕｌ  Ｍ４０  ０．２５部、ＣＱ  ０．００５部、ＥＤＡＢ  ０．０２５部、ＬＴＰＯ  ０．１２５部及びＢＨＴ  ０．００７５部からなる樹脂配合物２５部に対し、シラン化ＥＧ９７２６  ６９部及びシラン化Ｏｘ−５０  ６部を添加して、別の樹脂複合材料を調製した。
【００６７】
実施例４
実施例２と同様に、Ｂｉｓ−ＧＭＡ  ６．６６部、Ｏｒｍｏｓｉｌ  ＩＩ  ７．８９部、ＵＤＭＡ  ４．８７部、ＴＥＧＤＭＡ  ３.７０部、ＳＲ４５４  １.４８部、Ｕｖｉｎｕｌ  Ｍ４０  ０．２５部、ＣＱ  ０．００５部、ＥＤＡＢ  ０．０２５部、ＬＴＰＯ  ０．１２５部及びＢＨＴ  ０．００７５部からなる樹脂配合物２５部に対し、シラン化ＥＧ９７２６  ４８部、シラン化（silanated of）Ｇ０１８−０９３  ２４部及びシラン化Ｏｘ−５０  ３部を添加して、樹脂複合材料を調製した。
【００６８】
実施例３及び実施例４の樹脂複合材料を、チェアーサイドでのクラウン製作に関して試験したところ、両材料は優れた取り扱い性能を示した。
【００６９】
硬化した複合材料の機械的特性を、インストロン試験機を用いて試験した。硬化したペーストから調製した試料は、適切な大きさに研磨する前に、３７℃の脱イオン水に少なくとも一晩浸漬させた。圧縮モード用の円筒状試料の寸法が４ｍｍ×６ｍｍであるのに対し、ダイアメトラル試験用試料の寸法は６ｍｍ×３ｍｍである。材料の２ｍｍ×２ｍｍ×２５ｍｍの矩形試料を、ＩＳＯ  ４０４９試験法に概略されている３点曲げに付して、曲げ強度及び曲げ弾性率の両方を求めた。表３では、実施例２、実施例３及び実施例４の樹脂複合材料の機械的特性を、市販のＴＰＨ（登録商標）３歯科用複合材料と比較する。
【００７０】
【表３】
2014088439.tif 000004
【００７１】
この結果から示される通り、本発明のＴＰＬＣ樹脂複合材料は、ＴＰＨ（登録商標）３修復材と同等の機械的特性を有する一方で、樹脂配合物におけるＮａｎｏｃｒｙｌ  Ｄ３０１充填樹脂の使用により、得られた材料の曲げ強度及び曲げ弾性率が改善された。
【図１】
2014088439.tif 000005
【図２】
2014088439.tif 000006
【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
歯科用修復材組成物であって、
（ｉ）１０重量％〜６０重量％の重合性化合物、
（ｉｉ）０．００５重量％〜０．５重量％の、最大吸光波長が４２０ｎｍを上回る光開始剤を含有する光重合系（ａ）、
（ｉｉｉ）０．０５重量％〜０．５重量％の、最大吸光波長が４２０ｎｍ未満の光開始剤を含有する光重合系（ｂ）、及び
（ｉｖ）３０重量％〜９０重量％の構造充填剤及び１重量％〜３０重量％のナノ充填剤であって、０．０２μｍ〜０．０４μｍの範囲内の平均粒径を有するナノ充填剤を含み、波長が４２０ｎｍを上回る光を照射すると該光重合系（ａ）が活性化されて該組成物が部分的に硬化し、さらに波長が４２０ｎｍ未満の光を照射すると該光重合系（ｂ）が活性化されて該組成物が完全に硬化し、また該光重合系（ａ）が、カンファーキノン、４−（ジメチルアミノ）安息香酸エチル及びブチル化ヒドロキシトルエンを含み、かつ該光重合系（ｂ）が、２−ベンジル−２−（ジメチルアミノ）−４'−モルホリノブチロフェノンを含むことを特徴とする歯科用修復材組成物。
【請求項２】
前記重合性化合物が、アクリレート、メタクリレート及びそれらの混合物からなる群より選択されるものである請求項１に記載の歯科用修復材組成物。
【請求項３】
エトキシ化ビスフェノールＡジメタクリレート、トリ（エチレングリコール）ジメタクリレート及びペンタエリスリトールトリアクリレート並びにそれらの混合物からなる群より選択される重合性化合物を含む請求項１に記載の歯科用修復材組成物。
【請求項４】
前記構造充填剤が、フッ化物−バリウム−ホウ素−アルミノケイ酸ガラス粒子であり、且つ前記ナノ充填剤がヒュームドシリカ粒子である請求項１に記載の歯科用修復材組成物。
【請求項５】
前記構造充填剤が、フッ化物−バリウム−ホウ素−アルミノケイ酸ガラス粒子及びストロンチウムガラス粒子の配合物であり、且つ前記ナノ充填剤がヒュームドシリカ粒子である請求項１に記載の歯科用修復材組成物。
【請求項６】
前記構造充填剤の平均粒径が、０．３５μｍ〜０．９５μｍの範囲内である請求項１に記載の歯科用修復材組成物。
【請求項７】
前記構造充填剤及びナノ充填剤がシラン化合物で表面処理されている請求項１に記載の歯科用修復材組成物。
【請求項８】
前記ナノ充填剤が、コロイドシリカ粒子をメタクリレート樹脂又はアクリレート樹脂中に分散させた充填剤系である請求項１に記載の歯科用修復材組成物。
【請求項９】
歯科修復物が、クラウン、ブリッジ、インレー、アンレー、ベニア及び充填物からなる群より選択されたものである請求項１に記載の歯科用修復材組成物。
【請求項１０】
歯科修復物の製造方法であって、
ａ）二相光硬化組成物を用意する工程であって、該組成物が、
（ｉ）１０重量％〜６０重量％の重合性化合物、
（ｉｉ）０．００５重量％〜０．５重量％の、最大吸光波長が４２０ｎｍを上回る光開始剤を含有する光重合系（ａ）、
（ｉｉｉ）０．０５重量％〜０．５重量％の、最大吸光波長が４２０ｎｍ未満の光開始剤を含有する光重合系（ｂ）、及び
（ｉｖ）３０重量％〜９０重量％の構造充填剤及び１重量％〜３０重量％のナノ充填剤を含む組成物である工程；
ｂ）該組成物に、波長が４２０ｎｍを上回る光を照射して該組成物が部分的に硬化するように該光重合系（ａ）を活性化させる工程；及び
ｃ）該組成物に、波長が４２０ｎｍ未満の光を照射して該組成物が完全に硬化するように該光重合系（ｂ）を活性化させる工程を含み、
該光重合系（ａ）が、カンファーキノン、４−（ジメチルアミノ）安息香酸エチル及びブチル化ヒドロキシトルエンを含み、かつ該光重合系（ｂ）が、２−ベンジル−２−（ジメチルアミノ）−４'−モルホリノブチロフェノンを含むことを特徴とする歯科修復物の製造方法。
【請求項１１】
前記重合性化合物が、アクリレート、メタクリレート及びそれらの混合物からなる群より選択されるものである請求項１０に記載の方法。
【請求項１２】
前記組成物が、エトキシ化ビスフェノールＡジメタクリレート、トリ（エチレングリコール）ジメタクリレート及びペンタエリスリトールトリアクリレート並びにそれらの混合物からなる群より選択される重合性化合物を含む請求項１０に記載の方法。
【請求項１３】
前記構造充填剤が、フッ化物−バリウム−ホウ素−アルミノケイ酸ガラス粒子であり、且つ前記ナノ充填剤がヒュームドシリカ粒子である請求項１０に記載の方法。
【請求項１４】
前記構造充填剤が、フッ化物−バリウム−ホウ素−アルミノケイ酸ガラス粒子及びストロンチウムガラス粒子の配合物であり、且つ前記ナノ充填剤がヒュームドシリカ粒子である請求項１０に記載の方法。
【請求項１５】
前記構造充填剤の平均粒径が、０．３５μｍ〜０．９５μｍの範囲内である請求項１０に記載の方法。
【請求項１６】
前記ナノ充填剤の平均粒径が、０．０２μｍ〜０．０４μｍの範囲内である請求項１０に記載の方法。
【請求項１７】
前記構造充填剤及びナノ充填剤をシラン化合物で表面処理する請求項１０に記載の方法。
【請求項１８】
前記ナノ充填剤が、コロイドシリカ粒子をメタクリレート樹脂又はアクリレート樹脂中に分散させた充填剤系である請求項１０に記載の方法。
【請求項１９】
前記歯科修復物が、クラウン、ブリッジ、インレー、アンレー、ベニア及び充填物からなる群より選択されたものである請求項１０に記載の方法。